(57)【特許請求の範囲】
【請求項１】
射出延伸ブロー成形法を用いたポリエチレンからなる樹脂製容器の製造方法であって、
射出成形により有底のプリフォームを形成する射出成形工程と、
前記プリフォーム内にブローエアを導入すると共に、前記プリフォームの底部を延伸ロッドで押圧することで当該プリフォームを延伸させる延伸ブロー成形工程と、を備え、
前記延伸ブロー成形工程は、
最終ブローエアの圧力よりも低い圧力である予備ブローエアを前記プリフォーム内に導入し、前記プリフォームの底部に延伸ロッドを接触させない状態で当該プリフォームを延伸させる第１の工程と、
前記第１の工程の後に実施され、前記予備ブローエアを前記プリフォーム内に導入すると共に、予め設定された設定速度で延伸ロッドを移動させて当該延伸ロッドによって前記プリフォームの底部を押圧することで、当該プリフォームを延伸させる第２の工程と、
前記第２の工程の後に実施され、前記プリフォーム内に前記最終ブローエアを導入して当該プリフォームを延伸させる第３の工程と、を有する、樹脂製容器の製造方法。
【請求項２】
請求項１に記載の樹脂製容器の製造方法であって、
前記射出成形工程では、前記プリフォームの底部の厚さが、胴部の厚さの１／４以下となるように当該プリフォームを射出成形する、樹脂製容器の製造方法。
【請求項３】
請求項１に記載の樹脂製容器の製造方法であって、
前記射出成形工程は、前記プリフォームの外形を規定する空間を有する射出成形用金型に溶融した樹脂材料の充填する充填工程と、
前記充填工程の後に実施され、前記射出成形用金型内で樹脂材料を冷却する冷却工程と、を備え、
前記冷却工程の時間が、前記充填工程の時間の２／５以下である、
樹脂製容器の製造方法。
【請求項４】
請求項１に記載の樹脂製容器の製造方法であって、
前記射出成形工程と前記延伸ブロー成形工程との間に、前記プリフォームの温度を調整する温調工程をさらに備える、樹脂製容器の製造方法。
【請求項５】
請求項４に記載の樹脂製容器の製造方法であって、
前記射出成形工程から前記温調工程に前記プリフォームを搬送する第１の搬送工程と、
前記温調工程から前記延伸ブロー成形工程に前記プリフォームを搬送する第２の搬送工程と、を備え、
前記第１の搬送工程、前記温調工程及び前記第２の搬送工程において前記プリフォームを縦軸方向に収縮させることで均温化処理を行う、樹脂製容器の製造方法。
【請求項６】
請求項１に記載の樹脂製容器の製造方法であって、
前記プリフォームの材料として、メルトフローレートが０．３〜１．０ｇ／１０ｍｉｎであるポリエチレンを用いる、樹脂製容器の製造方法。
【発明の詳細な説明】
【技術分野】
【０００１】
本発明は、いわゆる射出延伸ブロー成形法（ＩＳＢＭ）を用いた、ポリエチレンからなる樹脂製容器（ボトル）の製造方法に関する。
【背景技術】
【０００２】
従来、各種液体が収容される樹脂製容器の一つとして、ポリエチレン製容器が知られている。ポリエチレン（ＰＥ）、特に、高密度ポリエチレン（ＨＤＰＥ）は、耐薬品性・防水性・耐衝撃性・絶縁性に優れている。このため、ポリエチレン製容器は、例えば、薬品・漂白剤・牛乳・灯油等を収容するのに適している。【０００３】
ここで、樹脂製容器の製造方法としては、例えば、円筒状のパリソンにブローエアを吹き込んで成形するダイレクトブロー成形法と呼ばれる方法や、射出成形により形成された有底筒状のプリフォームを延伸ロッドにて延伸すると共に、ブローエアを吹き込んで成形する射出延伸ブロー成形法（ＩＳＢＭ）と呼ばれる方法が知られている（例えば、特許文献１，２参照）。
【先行技術文献】
【特許文献】
【０００４】
【特許文献１】日本国特開２００４−１３１４号公報
【特許文献２】日本国特開２００４−１８８８６６号公報
【発明の概要】
【発明が解決しようとする課題】
【０００５】
射出延伸ブロー成形法は、ダイレクトブロー成形法に比べて寸法精度が高く、延伸ロッドとブローエアとによる二軸延伸効果により物性を向上した容器を製造できるといった利点がある。【０００６】
しかしながら、ポリエチレン（ＰＥ）からなる樹脂製容器は、比較的小型のものしか射出延伸ブロー成形法によって成形することができなかった。すなわちポリエチレンからなる樹脂製容器は、下記のような材料の特性上の理由から、主としてダイレクトブロー成形法によって成形されている。【０００７】
ポリエチレン（ＰＥ）は、比較的軟らかいという特性（物性）を有し、例えば、ポリエチレンテレフタレート（ＰＥＴ）やポリプロピレン（ＰＰ）等に比べて軟らかい材料である。このため、ＰＥは、ＰＥＴ等とは異なりヒズミ固定特性が無く、ロッドによる延伸での肉厚調整が難しいという問題がある。【０００８】
ここで、ヒズミ固定特性とは、延伸プロセスの間、まずプリフォームの最も弱い部分（通常、最も高温の部分）が降伏点に達し、次に弱い部分が延び始める強度レベルに達するまで、配向によりその強度を増すという特性をいう。この過程は、プリフォームの各部分がほぼ同じ量延伸されるまで繰り返される。そのため、ＰＥＴ製のプリフォームでは、その形状や温度を適切に調整すれば、略均等な肉厚の容器を成形しやすく、延伸配向効果により強度を増した容器が得られやすい。【０００９】
これに対し、ＰＥ製のプリフォームでは、上述のようにヒズミ固定特性が無いためロッドによる延伸での容器の肉厚調整が難しく、十分かつ適切な強度や剛性、外観を備えたＰＥ製の容器も得られ難い。さらに、ＰＥは、ＰＥＴやＰＰ等に比べて結晶化温度が速いという特性を有し、射出成形により形成したプリフォームは容易に固化する。このため、ＰＥ製のプリフォームを延伸ブロー成形によって適切に膨らますのが難しいという問題がある。【００１０】
例えば、ＰＥ製のプリフォームを適切に膨らますためには、延伸ブロー成形時にプリフォームを融点に近い温度まで上昇させる必要があり、温度管理が難しい。また高温状態のＰＥ製のプリフォームは非常に軟らかいため、延伸ロッドの接触やブローエアの圧力によって穿孔や破裂が生じ易いという問題もある。特に、ＰＥの細口容器をブロー成形する場合は、細口容器に合わせた小径の延伸ロッドを用いる必要があるため、上記の穿孔や破裂といった不良はより生じ易くなる。【００１１】
またＰＥは、熱収縮率もＰＥＴやＰＰ等に比べて大きいという特性を有する。このため、射出成形により形成されたＰＥからなるプリフォームは、延伸ブロー成形前に大きく収縮変形してしまい、プリフォームの変形量を考慮して延伸ロッドの下降量やブローエアの導入量を適切に調整することは難しい。【００１２】
さらにＰＥは、ブロー成形に適する温度幅が非常に狭く、縦横延伸倍率の許容範囲も狭い。【００１３】
これらの理由から、ポリエチレンからなる樹脂製容器は、主としてダイレクトブロー成形法によって成形されているのが現状である。【００１４】
本発明はこのような事情に鑑みてなされたものであり、ポリエチレンからなる樹脂製容器を射出延伸ブロー成形法によって良好に形成することができる樹脂製容器の製造方法を提供することを目的とする。
【課題を解決するための手段】
【００１５】
上記課題を解決する本発明の一つの態様は、射出延伸ブロー成形法を用いたポリエチレンからなる樹脂製容器の製造方法であって、射出成形により有底のプリフォームを形成する射出成形工程と、前記プリフォーム内にブローエアを導入すると共に、前記プリフォームの底部を延伸ロッドで押圧することで当該プリフォームを延伸させる延伸ブロー成形工程と、を備え、前記延伸ブロー成形工程は、最終ブローエアの圧力よりも低い圧力である予備ブローエアを前記プリフォーム内に導入し、前記プリフォームの底部に延伸ロッドを接触させない状態で当該プリフォームを延伸させる第１の工程と、前記第１の工程の後に実施され、前記予備ブローエアを前記プリフォーム内に導入すると共に、予め設定された設定速度で延伸ロッドを移動させて当該延伸ロッドによって前記プリフォームの底部を押圧することで、当該プリフォームを延伸させる第２の工程と、前記第２の工程の後に実施され、前記プリフォーム内に前記最終ブローエアを導入して当該プリフォームを延伸させる第３の工程と、を有する、樹脂製容器の製造方法にある。【００１６】
また、上記課題を解決する本発明の一つの態様は、射出延伸ブロー成形法を用いたポリエチレンからなる樹脂製容器の製造方法であって、射出成形により有底のプリフォームを形成する射出成形工程と、前記プリフォームの温度を調整する温調工程と、前記プリフォーム内にブローエアを導入すると共に、前記プリフォームの底部を延伸ロッドで押圧することで当該プリフォームを延伸させる延伸ブロー成形工程と、を備え、前記温調工程において、前記プリフォームを縦軸方向に収縮させることで均温化処理を行い、前記均温化処理において、前記縦軸方向と交わる方向への前記プリフォームの変形を発現させる、樹脂製容器の製造方法にある。
【発明の効果】
【００１７】
かかる本発明では、ポリエチレン（ＰＥ）からなる樹脂製容器を射出延伸ブロー成形法によって良好に形成することができる。
【図面の簡単な説明】
【００１８】
【図１】本発明に係る製造方法で製造される樹脂製容器の一例を示す図である。
【図２】樹脂製容器を成形するためのプリフォームの一例を示す図である。
【図３】本発明の一実施形態に係る樹脂製容器の製造装置の概略構成を示す図である。
【図４】本発明の一実施形態に係る樹脂製容器の製造方法を説明する概略図である。
【図５】本発明の一実施形態に係る樹脂製容器の製造方法を説明する概略図である。
【図６】本発明の一実施形態に係る樹脂製容器の製造方法を説明する概略図である。
【発明を実施するための形態】
【００１９】
以下、本発明の一実施形態について図面を参照して詳細に説明する。
【００２０】
まずは、本実施形態に係る樹脂製容器の製造方法によって製造される中空容器（樹脂製容器）の形状の一例について説明する。
【００２１】
図１に示すように、中空容器１は、一端側（上端側）に開口２を有する筒状のネック部３と、ネック部３に繋がる筒状の胴部４と、胴部４から連続する底部５と、を備えている。この中空容器（樹脂製容器）１は、比較的軟らかい樹脂材料、具体的には、ポリエチレン（ＰＥ）、好ましくは高密度ポリエチレン（ＨＤＰＥ）で形成されたものであり、耐薬品性、防水性、耐衝撃性、絶縁性に優れている。このような中空容器１は、例えば、薬品・漂白剤・牛乳・灯油等を内容物として充填するのに適している。
【００２２】
この中空容器１は、中間成形品である有底のプリフォームを射出成形により形成した後、このプリフォームを延伸ブロー成形することによって形成される。つまり中空容器１は、射出延伸ブロー成形法（ＩＳＢＭ）によって形成される。なお中空容器１の材料（プリフォームの材料）は、ポリエチレンであればよいが、メルトフローレート（ＭＦＲ）が０．３〜４．０ｇ／１０ｍｉｎ、より好ましくは０．３〜２．０ｇ／１０ｍｉｎ、更に好ましくは０．３〜１．０ｇ／１０ｍｉｎであるポリエチレンを使用することが好ましい。
【００２３】
図２に示すように、中空容器１を形成するためのプリフォーム１０は、一端側（上端側）に開口１２を有するネック部１３と、ネック部１３から連続する胴部１４と、胴部１４から連続する底部１５とで構成されている。
【００２４】
ネック部１３は、中空容器１のネック部３と略同一形状に形成されている。またプリフォーム１０の底部１５は、胴部１４よりも薄く形成されていることが好ましい。例えば、プリフォーム１０の底部１５の厚さｔ１は、胴部１４の厚さｔ２の１／４以下となっていることが好ましい。また、プリフォーム１０の胴部１４の長さは、中空容器１の胴部４の長さの４／５以下、特に、中空容器１の胴部４の１／２〜３／４となっていることが好ましい。
【００２５】
以下、中空容器（樹脂製容器）１の製造方法について説明する。まずは中空容器１を製造する製造装置である射出延伸ブロー成形装置の概略構成について説明する。
【００２６】
図３に示すように、射出延伸ブロー成形装置２０は、いわゆるホットパリソン方式（１ステップ方式）の装置であり、機台２１上に、射出成形部（射出成形装置）３０と、温調部（温調装置）４０と、延伸ブロー成形部（延伸ブロー成形装置）５０と、取出し部（取出し装置）６０と、を備えている。
【００２７】
また、これら射出成形部３０、温調部４０、延伸ブロー成形部５０及び取出し部６０の上方には、回転盤２２が設けられている。回転盤２２は、機台２１に対して上面視で、例えば、反時計回り方向に間欠的に回転可能となっている。なお回転盤２２の周方向の４箇所にはネック型（リップ型）２３が備えられ、プリフォーム１０及び中空容器１は、このネック型２３に保持されて回転盤２２の間欠回転により所定の装置に順次搬送されるようになっている。
【００２８】
図４に示すように、射出成形部３０は、射出部（射出装置）３５から射出される溶融した樹脂材料（ポリエチレン等）が射出成形用金型３１のプリフォームの外形を規定する空間に導入され、上述した形状のプリフォーム１０を成形する（射出成形工程）。射出成形されたプリフォーム１０は射出成形用金型３１から離型されて温調部４０へと搬送される（第１の搬送工程）。温調部４０は、射出成形されたプリフォーム１０を温調用金型４１により温調処理を実施し、プリフォーム１０の温度を適正な温度に調整する（温調工程）。温度調整されたプリフォーム１０は延伸ブロー成形部５０へと搬送される（第２の搬送工程）。
【００２９】
プリフォーム１０は、このように射出成形部３０から延伸ブロー成形部５０まで搬送される間に温調（冷却）されて所定の大きさまで収縮する。言い換えれば、延伸ブロー成形部５０へ搬入される際にプリフォーム１０が所定の大きさまで収縮するように、射出成形部３０から延伸ブロー成形部５０までの間でプリフォーム１０の温調（冷却）を行う。
【００３０】
具体的には、第１の搬送工程、温調工程及び第２の搬送工程を介して延伸ブロー成形部５０へ搬入される時点のプリフォーム１０の縦軸方向の長さが、射出成形部３０で射出成形された時点の縦軸方向の長さに対して、少なくとも８％以上、より好ましくは、１０％〜２０％ほど大きく収縮するように温調を行う。この収縮現象により、プリフォーム１０の均温化が進み、偏温が除去されるといった効果が得られ、成形性の向上を図ることができる。
【００３１】
また射出成形工程は、射出成形用金型（射出コア型および射出キャビティ型を含む）４１に形成されたプリフォーム１０の外形を規定する空間に溶融した樹脂材料を導入する充填工程（射出工程、保圧工程を含む）と、導入された樹脂材料を射出成形用金型３１内で冷却する冷却工程とからなる。射出成形用金型３１には冷却媒体（温調媒体）が流され、１０〜１００℃、好ましくは５０〜６５℃に設定される。なお、射出コア型の温度を１０〜６５℃（好ましくは１０〜３０℃）、射出キャビティ型を５０〜１００℃（好ましくは６０〜９０℃）とし、射出コア型を射出キャビティ型より高い温度に設定するのが望ましい。
【００３２】
樹脂材料がポリエチレンである場合は、プリフォーム１０を延伸ブロー成形時まで融点（例えば１５０℃）に近い高温状態（例えば１３０℃）に維持させないと、結晶化による固化が促進し、プリフォーム１０を適切に膨らますことができない。よって、射出成形工程では、プリフォーム１０の内側の層（コア層）を厚く形成する一方、プリフォーム１０の外表面側の層（スキン層）を薄く形成し、プリフォーム１０に高い保有熱を持たせるのが望ましい。これを実現するために、冷却時間を短くさせるのが望ましく、例えば、冷却工程の時間を充填工程の時間の２／５以下に設定することが好ましい。
【００３３】
また、温調工程では温調用金型４１（プリフォーム１０と非接触の加熱ポット型と非接触の加熱ロッド型（または接触する温調ロッド型））でプリフォーム１０の収縮現象をほぼ終了させ、第２の搬送工程では、ほぼ収縮現象が起きないプリフォーム１０をブロー成形型５１に搬送するのが望ましい。これにより、延伸ブロー成形時に延伸ロッドの位置を適切に調整できるため、延伸ブロー成形時における延伸ロッドの不用意な接触によるプリフォーム１０の底部１５の穿孔や破裂を回避できる。このため、温調工程では、加熱ポットからの輻射熱によりプリフォーム１０の温度低下を抑止するのと共に、第１の搬送工程と温調工程におけるプリフォーム１０の収縮量を想定した長さの温調ロッドをプリフォーム１０の内部に挿入して温調させるのが好ましい。加熱ポット型や加熱ロッド型は例えば２００〜２５０℃の温度に設定され、輻射熱でプリフォーム１０を内外から加熱する。温調ロッド型は例えば６０〜１００℃の範囲で適宜設定される。
【００３４】
また延伸ブロー成形部（延伸ブロー成形装置）５０は、延伸適正温度にて搬入されるプリフォーム１０をブロー成形用金型（一対のブロー割型と一つの底型）に収容し、ロッドにより縦軸方向に延伸させると共に高圧流体（ブローエア）により横軸方向に延伸させる（膨らませる）。つまりプリフォーム１０を延伸ブロー成形することにより、最終成形品である中空容器１を形成する（延伸ブロー成形工程）。ブロー成形用金型は内部に冷却媒体が流され、５〜３０℃に設定される。このように形成された中空容器１は、取出し部６０まで搬送された後、この取出し部６０から外部に取り出される（取出し工程）。
【００３５】
そして本実施形態は、このような射出延伸ブロー成形装置２０による中空容器（樹脂製容器）１の製造方法に特徴があり、特に、延伸ブロー成形部（延伸ブロー成形装置）５０で実施される延伸ブロー成形工程に特徴がある。
【００３６】
以下では、図５を参照し、中空容器（樹脂製容器）１の製造方法における延伸ブロー成形工程ついて詳しく説明する。
【００３７】
延伸ブロー成形部５０では、プリフォーム１０を延伸ブロー成形することによって中空容器（樹脂製容器）１を形成する。延伸ブロー成形部５０は、図５に示すように、ブロー成形型５１と、延伸ロッド５２とを備えている。ブロー成形型５１は、開閉可能なブロー成形割型５３と、ブローコア型５４と、ブロー底型５５と、を備えている。ブローコア型５４には、延伸ロッド５２が上下方向に移動可能に挿通される挿通孔５６が形成されている。また図示は省略するが、延伸ブロー成形部５０は、ブローコア型５４の挿通孔５６を介して加圧気体を供給する供給部を備えている。
【００３８】
そして延伸ブロー成形部５０では、ブロー成形型５１内に配置されたプリフォーム１０を延伸ロッド５２により縦軸方向に延伸させると共に、供給部から供給される加圧気体（ブローエア）により、ブロー成形型５１の内壁面に接触するまで径方向に延伸させる。これにより、最終成形品である中空容器（樹脂製容器）１が形成される。
【００３９】
具体的には、延伸ブロー成形部５０にて実施される延伸ブロー成形工程は、第１〜第３の工程を含んで構成されている。
【００４０】
まず第１の工程では、ブロー成形型５１内に配置されたプリフォーム１０内に、予め設定された最終ブローエア（プリフォーム１０をブロー成形型５１に強く押し付け中空容器１の形状に賦形させるためのブローエア）の設定圧力Ｐａ（例えば２．５〜３．５ＭＰａ）よりも低い圧力（例えば１．５ＭＰａ以下）のブローエア（予備ブローエア）を導入し、プリフォーム１０の底部１５に延伸ロッド５２を接触させない状態でプリフォーム１０を若干縦軸方向および横軸方向に延伸させる。すなわち第１の工程では、プリフォーム１０内に低圧のブローエアを導入することで、プリフォーム１０を若干膨らませる（図５（ａ））。これにより、細口容器のブロー成形のように細い（小径の）延伸ロッドを用いる場合であっても、プリフォーム１０の底部１５の穿孔や破裂を抑止できる。
【００４１】
ここで、第１の工程における設定圧力Ｐａは、少なくとも後述する第３の工程で導入されるブローエアの圧力よりも低く設定されていればよいが、極力低い圧力に設定されていることが好ましい（例えば、０．５ＭＰａ以下）。つまり第１の工程で導入されるプリフォームの圧力は、プリフォーム１０を膨らませることができる程度にできるだけ低い圧力であることが好ましい。さらに、第１の工程のブローエア（予備ブローエア）の流速は、後述する第３の工程のブローエア（最終ブローエア）の流速よりも遅く設定されるのが望ましい。
【００４２】
また第１の工程では、プリフォーム１０を若干膨らませればよく、膨張後のプリフォーム１０の大きさは特に限定されないが、例えば、プリフォーム１０の胴部１４がブロー成形型５１の内面に接触しない程度であればよい。
【００４３】
次に、第２の工程を実施する。第２の工程では、第１の工程と同様に設定圧力Ｐａよりも低い圧力のブローエアをプリフォーム１０内に導入すると共に、予め設定された設定速度Ｖａで延伸ロッド５２を移動（下降）させる。これにより、ブロー成形型５１内に配置されたプリフォーム１０を、低圧のブローエアにより径方向に延伸させると共に、延伸ロッド５２により縦軸方向に延伸させ、プリフォーム１０をブロー成形型５１の内面に接触する大きさまで膨張させる（図５（ｂ））。
【００４４】
第２の工程における設定速度Ｖａは、延伸ロッド５２がブローエアによるプリフォーム１０の膨張に追従可能な程度に、できるだけ遅い速度に設定されていることが好ましい。すなわち、第２の工程において、延伸ロッド５２によってプリフォーム１０の底部１５を押圧できる程度に、設定速度Ｖａは極力遅い速度に設定されていることが好ましい。
【００４５】
また第２の工程におけるブローエアの圧力は、設定圧力Ｐａよりも低く設定されていれていることが好ましいが、必ずしも設定圧力Ｐａよりも低く設定されていなくてもよい。第２の工程におけるブローエアの圧力は、プリフォーム１０が破裂等しない程度に適宜決定されればよく、具体的には、次工程である第３の工程でのブローエア（最終ブローエア）の圧力よりも低い圧力であればよい。
【００４６】
次いで、第３の工程を実施する。第３の工程では、第２の工程で膨張したプリフォーム１０内に、設定圧力Ｐａよりも高い圧力のブローエア（最終ブローエア）を導入してプリフォーム１０をさらに延伸させる。すなわち第３の工程では、プリフォーム１０内に高圧のブローエアを導入し、プリフォーム１０をブロー成形型５１の内面に密着させる。これにより、所定の外観形状の中空容器１が形成される（図５（ｃ））。
【００４７】
その後、中空容器１は、ブロー成形型５１から離型され、延伸ブロー成形部５０から取出し部６０に搬送され、取出し部６０から装置外に取り出される。
【００４８】
以上のように本実施形態では、プリフォーム１０を延伸ブロー成形して中空容器１を形成する延伸ブロー成形工程が、低圧のブローエア（予備ブローエア）でプリフォーム１０を延伸させる第１の工程と、第１の工程と同じ圧力又は第１の工程よりも高く第３の工程（後述）よりも低い圧力の低圧のブローエア及び延伸ロッド５２による押圧によってプリフォーム１０を延伸させる第２の工程と、高圧のブローエア（最終ブローエア）によってプリフォームを延伸させる第３の工程とを備えるようにした。これにより、ポリエチレン（ＰＥ）からなる中空容器（樹脂成形品）１を良好に形成することができる。例えば、高密度ポリエチレン（ＨＤＰＥ）からなる中空容器１であっても良好に形成することができる。
【００４９】
また、上記第１〜第３の工程を含む延伸ブロー成形工程によりプリフォーム１０を延伸させることで、比較的軟らかい樹脂材料であるポリエチレン（高密度ポリエチレンを含む）を用いても、穿孔や破裂を生じさせることなく、中空容器１を良好に形成することができる。さらに中空容器１の肉厚の均一化や、中空容器１の表面の良化を図ることもできる。
【００５０】
また本実施形態では、射出成形により形成されたプリフォーム１０の底部１５の厚さｔ１が胴部１４の厚さｔ２の１／４以下となるようにしているため、プリフォーム１０の底部１５は、胴部１４よりも硬化が進み易い（温度が低下し易い）。すなわち延伸ブロー成形部５０において、プリフォーム１０の底部１５は、スキン層の比率が胴部１４に比べて高くなる。したがって、延伸ブロー成形工程を実施する際、延伸ロッド５２の接触によりプリフォーム１０の底部１５に穿孔や破裂が生じるのをより確実に抑制することができる。
【００５１】
また本実施形態では、短時間で離型後の胴部１４の表面温度が高くなる高温状態、例えば、離型後１０秒以内に胴部１４のスキン層の温度が樹脂材料の融点−１０℃になる程度の高い保有熱を備えた高温状態で射出成形部３０で離型し、射出成形により形成したプリフォーム１０を温調・搬送するようにしたので、延伸ブロー成形部５０に搬入されるプリフォーム１０の均温化を図ることができ偏温を除去することができる。これにより、プリフォーム１０を延伸ブロー成形することにより形成される中空容器１の肉厚分布の均一化を図ることができる。
【００５２】
ここで、上述の実施形態で説明した第１の搬送工程、温調工程および第２の搬送工程は、以下に示す別の態様（以下、変形態様とする。）としてもよい。図６は、第１の搬送工程、温調工程および第２の搬送工程の変形態様を示す模式図である。本変形態様において、図６の（ａ）が第１の搬送工程、図６の（ｂ）および図６の（ｃ）が温調工程、図６（ｄ）が第２の搬送工程を示す。なお、本変形態様における温調部および温調用金型については、上述の実施形態と区別するためにそれぞれ温調部１４０および温調用金型１４１とし、その他の部材については同一の符号を用いて説明する。
【００５３】
変形態様の第１の搬送工程では、射出成形されたプリフォーム１０を射出成形用金型３１から離型し、温調部１４０へと搬送する。変形態様の第２の搬送工程では、温調工程で温度を調製されたプリフォーム１０をブロー成形型５１に搬送する。この時、温調工程でプリフォーム１０の収縮現象をほぼ終了させ、ほぼ収縮現象が起きないプリフォーム１０をブロー成形型５１に搬送すると、上述の実施形態で説明した理由と同様の理由で好ましい。
【００５４】
変形態様の温調工程は、プリフォーム１０を射出成型用金型３１から温調部１４０へと移動させてすぐに、温調用金型１４１でプリフォーム１０を加熱する加熱工程を含む。具体的には、温調用金型１４１の温調ロッドをプリフォーム１０の内側部分に差し込み、温調用金型１４１の加熱ポットにプリフォーム１０を収容して、プリフォーム１０の内側および外側のスキン層の再加熱を行う（図６の（ｂ））。
【００５５】
加熱工程の後、プリフォーム１０を温調用金型１４１から解放し、温調部１４０にてプリフォーム１０の縦軸方向に収縮させることで均温化処理を行う。当該均温化処理において、プリフォーム１０の縦軸方向と交わる方向へのプリフォーム１０の変形を発現させる（図６（ｃ））。プリフォーム１０は、プリフォームが曲がり変形した後に（図６（ｂ）から図６（ｃ）にかけての変形）、曲がり変形が緩和（減少または終了）してほぼ曲がりのない状態に戻る（図６（ｃ）から図６（ｄ）にかけての変形）という過程をたどる。すなわち、変形態様の温調工程は、プリフォーム１０を曲がり変形させつつ（水平方向の揺動を伴った変形をさせつつ）縦軸方向に収縮させる第１段階と、プリフォーム１０の曲がり変形を緩和（減少または終了）しつつ、プリフォーム１０を縦軸方向に収縮させる第２段階と、を含む。
【００５６】
ここで、３ステーション型の１ステップ成形機では温調工程が実施されないため、ブロー成形前に時間をおいてプリフォーム１０を均温化することができないか、またはブロー成形をする前にブロー成形部で時間を置く必要があり、ブロー時間が削られてしまう。上述の温調工程を備える樹脂製容器の製造方法では、射出成形に由来するプリフォーム１０の偏温（保有熱が円周方向で非対称に存在すること）により、プリフォーム１０の曲がり変形が発現する。曲がり変形の過程でプリフォーム１０のコア層の熱がスキン層に移動することで均温化が図られ、曲がり変形も緩和されて曲がりがほとんどなくなる。延伸ブロー成形工程の前に、プリフォーム１０の変形を発現させて均温化するための時間を温調工程で確保することで、延伸ブロー成形工程に適した状態でプリフォーム１０を延伸することができる。また、ＨＤＰＥを用いてプリフォームを成形する際に上記の変形を伴う均温化が好適に進行する。
【００５７】
なお、上記の温調工程における加熱工程は必須の工程ではない。ただし、加熱工程によりプリフォーム１０の内側および外側のスキン層の再加熱を行うことで、プリフォーム１０の曲がり変形を伴う収縮を促進することができ均温化を好適に実施できるため、加熱工程を含むと好ましい。また、変形態様におけるプリフォーム１０の収縮の程度としては、上述の実施形態で説明したものと同じとしても良い。
【００５８】
以上本発明の一実施形態について説明したが、本発明は、上述した実施形態に限定されるものではなく、適宜、変形、改良等が自在である。その他、上述した実施形態における各構成要素の材質、形状、寸法、数値、形態、数、配置場所等は、本発明を達成できるものであれば任意であり、限定されない。
【００５９】
例えば、上述の実施形態では、第１の工程にて、プリフォーム内に延伸ロッドが挿入された状態で、プリフォーム内に低圧のブローエアを供給しているが、延伸ロッドは抜き取られた状態であってもよい。
【００６０】
以下、上述した実施形態およびその変形から抽出される態様を列記する。
［１］
射出延伸ブロー成形法を用いたポリエチレンからなる樹脂製容器の製造方法であって、
射出成形により有底のプリフォームを形成する射出成形工程と、
前記プリフォーム内にブローエアを導入すると共に、前記プリフォームの底部を延伸ロッドで押圧することで当該プリフォームを延伸させる延伸ブロー成形工程と、を備え、
前記延伸ブロー成形工程は、
最終ブローエアの圧力よりも低い圧力である予備ブローエアを前記プリフォーム内に導入し、前記プリフォームの底部に延伸ロッドを接触させない状態で当該プリフォームを延伸させる第１の工程と、
前記第１の工程の後に実施され、前記予備ブローエアを前記プリフォーム内に導入すると共に、予め設定された設定速度で延伸ロッドを移動させて当該延伸ロッドによって前記プリフォームの底部を押圧することで、当該プリフォームを延伸させる第２の工程と、
前記第２の工程の後に実施され、前記プリフォーム内に前記最終ブローエアを導入して当該プリフォームを延伸させる第３の工程と、を有することを特徴とする樹脂製容器の製造方法。
［２］
［１］に記載の樹脂製容器の製造方法であって、
前記射出成形工程では、前記プリフォームの底部の厚さが、胴部の厚さの１／４以下となるように当該プリフォームを射出成形することを特徴とする樹脂製容器の製造方法。
［３］
［１］又は［２］に記載の樹脂製容器の製造方法であって、
前記射出成形工程は、前記プリフォームの外形を規定する空間を有する射出成形用金型に溶融した樹脂材料の充填する充填工程と、
前記充填工程の後に実施され、前記射出成形用金型内で樹脂材料を冷却する冷却工程と、を備え、
前記冷却工程の時間が、前記充填工程の時間の２／５以下である
ことを特徴とする樹脂製容器の製造方法。
［４］
［１］〜［３］の何れか一つに記載の樹脂製容器の製造方法であって、
前記射出成形工程と前記延伸ブロー成形工程との間に、前記プリフォームの温度を調整する温調工程をさらに備えることを特徴とする樹脂製容器の製造方法。
［５］
［４］に記載の樹脂製容器の製造方法であって、
前記射出成形工程から前記温調工程に前記プリフォームを搬送する第１の搬送工程と、
前記温調工程から前記延伸ブロー成形工程に前記プリフォームを搬送する第２の搬送工程と、を備え、
前記第１の搬送工程、前記温調工程及び前記第２の搬送工程において前記プリフォームを縦軸方向に大きく収縮させることで均温化処理を行うことを特徴とする樹脂製容器の製造方法。
［６］
［１］〜［５］の何れか一つに記載の樹脂製容器の製造方法であって、
前記プリフォームの材料として、メルトフローレートが０．３〜１．０ｇ／１０ｍｉｎであるポリエチレンを用いることを特徴とする樹脂製容器の製造方法。
［７］
射出延伸ブロー成形法を用いたポリエチレンからなる樹脂製容器の製造方法であって、
射出成形により有底のプリフォームを形成する射出成形工程と、
前記プリフォームの温度を調整する温調工程と、
前記プリフォーム内にブローエアを導入すると共に、前記プリフォームの底部を延伸ロッドで押圧することで当該プリフォームを延伸させる延伸ブロー成形工程と、を備え、
前記温調工程において、前記プリフォームを縦軸方向に収縮させることで均温化処理を行い、
前記均温化処理において、前記縦軸方向と交わる方向への前記プリフォームの変形を発現させることを特徴とする樹脂製容器の製造方法。
［８］
［７］に記載の樹脂製容器の製造方法であって、
前記温調工程が、
プリフォームを曲がり変形させつつ縦軸方向に収縮させる第１段階と、
プリフォームの曲がり変形を緩和しつつ、プリフォームを縦軸方向に収縮させる第２段階と、を含むことを特徴とする樹脂製容器の製造方法。
［９］
［７］又は［８］に記載の樹脂製容器の製造方法であって、
前記温調工程が、前記プリフォームの変形を発現させる前に、前記プリフォームを加熱する加熱工程を含むことを特徴とする樹脂製容器の製造方法。
【００６１】
なお、本願は、２０１９年４月９日付で出願された日本国特許出願（特願２０１９−０７４３３９）及び２０１９年１０月１５日付で出願された日本国特許出願（特願２０１９−１８８８１２）に基づいており、その全体が引用により援用される。また、ここに引用されるすべての参照は全体として取り込まれる。
【符号の説明】
【００６２】
１  中空容器、２  開口、３  ネック部、４  胴部、５  底部、１０  プリフォーム、１２  開口、１３  ネック部、１４  胴部、１５  底部、２０  射出延伸ブロー成形装置、２１  機台、２２  回転盤、２３  ネック型、３０  射出成形部、３５  射出部、４０  温調部、５０  延伸ブロー成形部、５１  ブロー成形型、５２  延伸ロッド、５３  ブロー成形割型、５４  ブローコア型、５５  ブロー底型、５６  挿通孔、６０  取出し部
【図１】
0006878715.tif 000002
【図２】
0006878715.tif 000003
【図３】
0006878715.tif 000004
【図４】
0006878715.tif 000005
【図５】
0006878715.tif 000006
【図６】
0006878715.tif 000007